온도 조절기 와 교반기 가 장착 된 1 L 반응기 에 에탄올 50 , 000 g 과 , 비닐 트리 메 톡 시 실란 500 g 을 첨가 하 여 100 RPM 의 속도 로 30 분 간 교반 한 다음 마그네슘 히 드 록 사이드 7 , 000 g 을 투여 하 고 200 RPM 의 속도 로 60 분 간 교반 한 다음 여과 하 여 80 ℃ 의 온도 에서 건조 하 여 비닐 트리 메 톡 시 실란 으로 표면 처리 된 마그네슘 히 드 록 사이드 를 제조 하 고 , 온도 조절기 와 교반기 가 장착 된 1 L 반응기 에 에탄올 50 , 000 g 과 비닐 트리 메 톡 시실 란 500 g 을 첨가 하 여 100 RPM 의 속도 로 30 분 간 교반 한 다음 티타늄 옥사이드 , 100 g 을 투여 하 여 200 RPM 의 속도 로 60 분 간 교반 한 다음 여과 하 여 80 ℃ 에서 건조 하 여 비닐 트리 메 톡 시 실란 으로 표면 처리 된 티타늄 옥사이드 를 제조 하 였 다 ( S 31 ) .